(57)【特許請求の範囲】
【請求項１】
繊維質基材に、希土類元素を含まない鉱石の粉末とトルマリン粉末とを含有する合成樹脂組成物が塗布若しくは含浸され、該合成樹脂組成物が固化されてなる合成樹脂層を少なくとも１層有してなり、静止状態における、シート状物表面に存在するマイナスイオン数が５００個／cc以上であることを特徴とする皮革状シート物。
【請求項２】
希土類元素を含まない鉱石の粉末とトルマリン粉末との含有比が、５：９５〜９５：５である請求項１項に記載の皮革状シート物。
【請求項３】
前記トルマリン粉末が、リチア電気石を微粉砕したものを５０重量％以上含むものである請求項１〜２のいずれか１項に記載の皮革状シート物。
【発明の詳細な説明】
【０００１】
【発明の属する技術分野】
本発明は、トルマリン粉末を含有した皮革状シート物に関し、更に詳しくは、トルマリンによる空気のマイナスイオン化の効果を高めることができるようにしたものである。
【０００２】
【従来技術】
皮革状シート物は、編織布などの基材に可撓性合成樹脂組成物を塗布または含浸させ、合成樹脂組成物を固化したものであり、合成樹脂として塩化ビニル系樹脂を使用したものを塩ビレザー（ビニルレザー）と呼び、塩素を含まないオレフィン系樹脂を使用したものをオレフィンレザーと呼んでいる。
また、合成樹脂としてポリウレタン系樹脂を使用したものを合成皮革と呼び、基材として不織布を使用したものを人工皮革と呼んでいる。これらの皮革状シート物は、従来より、履物、鞄、自動車用内装材、家具（ソファや椅子等）の表皮材などとして多様な用途に使用されている。
【０００３】
このような皮革状シート物では、種々の機能を持たせる改良が加えられており、プリントやエンボスを施すことによる意匠性向上のほか、可撓性合成樹脂組成物に、種々の添加剤を配合したり、可撓性合成樹脂組成物を固化させた合成樹脂層の表面に形成する塗料層に種々の添加剤を配合し、機能性を高めたものが知られている。
例えば、遠赤外線効果や脱臭効果の機能を付与するために実開平１−６２０３７号公報に記載されているように、多孔性セラミックを含有した塗料を合成樹脂層にコーティングしたものや、軽量化のために特開平６−１１６８７６号公報に記載されているように、可撓性合成樹脂組成物にガラス微少中空球を配合して合成樹脂層を形成したものがある。
【０００４】
また、近年注目されている機能の一つに空気をマイナスイオン化することにより、人体に対して新陳代謝の促進、血行促進、疲労回復、食欲増進、安眠、鎮病などの種々の効果が得られることが知られている。皮革状シート物に関するものではないが、例えば壁紙にマイナスイオン化の機能を付与する方法として、特開平１０−４６４７９号公報には、紙基材上に樹脂層と絵柄印刷層とを有する壁紙において紙基材、樹脂層、絵柄層の少なくともいずれか一つの層に、マイナスイオン発生材料であるトルマリン粉末を含有したものが開示されている。
【０００５】
【発明が解決しようとする課題】
しかしながら、元来、トルマリン自体が発生するマイナスイオンは微弱であるため、単に合成樹脂層や塗料層などにトルマリン粉末を含有させただけでは十分な効果が得られないものである。そのため、希土類元素を含む鉱石の粉末をトルマリン粉末と共に合成樹脂層や塗料層に含有させることによりマイナスイオンの発生を促進することが試みられている。しかしながら、希土類元素を含む鉱石を使用した場合には、マイナスイオンの発生が一定せず、安定したマイナスイオン化による効果を得がたいものである。
さらに、一般に産出されているトルマリンの大部分は、ショールトルマリンと呼ばれ、おおよそ黒色を呈しているため、鮮明な色合いの表面を有する皮革状シート物を得ることができず、ショールトルマリンを粉末化したものを合成樹脂層や塗料層に含有させると、外観が非常に濃いグレー色の皮革状シート物しか得られないという問題があった。
本発明は、上記従来技術の問題点を解消し、外力を加えない静止状態で常時安定的にマイナスイオンを発生する皮革状シート物を提供するものである。
【０００６】
【課題を解決するための手段】
合成樹脂層に含有させるトルマリンにより、外力を加えない静止状態でマイナスイオンを十分に発生させることができる条件等について鋭意研究実験を行ったところ、希土類元素を含まない鉱石の粉末とともにトルマリン粉末を含有させて皮革状シート状物とすることにより、マイナスイオン生成の働きが向上するばかりでなく、常時安定的にマイナスイオンが生成されることが分かり、本発明を完成したものである。
【０００７】
すなわち、上記従来技術の有する課題を解決するため本発明の請求項１記載の皮革状シート物は、繊維基材に、希土類元素を含まない鉱石の粉末とトルマリン粉末とを含有する合成樹脂組成物が塗布若しくは含浸され、該合成樹脂組成物が固化されてなる合成樹脂層を少なくとも１層有してなり、静止状態における、シート状物表面に存在するマイナスイオン数が５００個／cc以上であることを特徴とするものである。
この皮革状シート物よれば、繊維基材に、希土類元素を含まない鉱石の粉末とトルマリン粉末とを含有する合成樹脂組成物が塗布若しくは含浸され、該合成樹脂組成物が固化されてなる合成樹脂層を少なくとも１層有してなるため、希土類元素を含まない鉱石の粉末によりトルマリン粉末のマイナスイオン生成の働きが向上されると共に、常時安定的にマイナスイオンが生成され、静止状態における皮革状シート物表面に存在するマイナスイオン数５００個／ccとすることができるようになる。
【０００８】
また、本発明の請求項２記載の皮革状シート物は、請求項１記載の構成に加え、前記皮革状シート物に使用される希土類元素を含まない鉱石の粉末とトルマリン粉末との含有比が、５：９５〜９５：５であることを特徴とするものである。
この皮革状シート物よれば、繊維基材に、希土類元素を含まない鉱石の粉末とトルマリン粉末との含有比が、５：９５〜９５：５としているため、希土類元素を含まない鉱石の粉末によりトルマリン粉末のマイナスイオン生成の働きが向上されると共に、常時安定的にマイナスイオンが生成することができるようになる。
【０００９】
さらに、本発明の請求項３記載の皮革状シート物は、請求項１記載の構成または請求項２項記載の構成に加え、前記皮革状シート物に使用されるトルマリン粉末が、リチア電気石を微粉砕したものを５０重量％以上含むものであることを特徴とするものである。
この皮革状シート物によれば、前記皮革状シート物に使用されるトルマリン粉末を、リチア電気石を微粉砕したものが５０重量％以上含むもので構成しており、リチア電気石を微粉砕したものは光の散乱によってほぼ白色を呈するので、任意の顔料を含有させて、淡色系の色から農色系の色まで任意の色に着色した皮革状シート物を得ることができるようになる。
【００１０】
本発明でいう静止状態での表面のマイナスイオン数とは、皮革状シート物に外から力などを加えず、無風の室内で、図１に測定方法を示すように、皮革状シート物１を、表面を内側にして直径７ｃｍの円筒状に丸め、この円筒の一端にイオン数測定器２の空気吸入口３が沿うようにして測定した数値をいう。
【００１１】
【発明の実施の形態】
以下、本発明の皮革状シート物の実施の形態に付いて具体的に説明する。
本発明の皮革状シート物は、繊維基材に、希土類元素を含まない鉱石の粉末とトルマリン粉末とを含有する合成樹脂組成物が塗布若しくは含浸され、該合成樹脂組成物が固化されてなる合成樹脂層を少なくとも１層有してなり、静止状態における、シート状物表面に存在するマイナスイオン数が５００個／cc以上のものである。
また、希土類元素を含まない鉱石の粉末とトルマリン粉末との含有比が、５：９５〜９５：５である皮革状シート物である。
更には、前記トルマリン粉末が、リチア電気石を微粉砕したものを５０重量％以上含むものである皮革状シート物である。
【００１２】
本発明の皮革状シート物に使用する繊維質基材としては、織布、編布、不織布などの布帛が使用でき、これらの布帛は表面が起毛されたもの、表面に短繊維が植毛されたもの、表面がパイル加工されたもの等いずれのものでも使用できる。繊維質基材を構成する繊維としては、綿、ウールなどの天然繊維、スフ、レーヨンなど半合成繊維、ポリエステル繊維、ポリアミド繊維、アクリル繊維、ポリプロピレン繊維、ポリウレタン繊維などの合成繊維が使用できる。
【００１３】
希土類元素を含まない鉱石としては、希土類元素（Ｌａ，Ｃｅ，Ｐｒ，Ｎｄ，Ｐｍ，Ｓｍ，Ｅｕ，Ｇｄ，Ｔｂ，Ｄｙ，Ｈｏ，Ｅｒ，Ｔｍ，Ｙｂ，Ｌｕ）を含まず、希土類以外の元素を含む鉱石が使用できる。具体的にはチタン、タンタル、ニオブ、ニッケル等の希土類以外の元素を含む鉱石が使用されるものである。これらの鉱石の一例を掲げれば、セッ石CaTiSiO5、タンタライト（Fe,Mn)Ta2O6、コロンバイト（Fe,Mn)(Nb,Ta)2O6、ニッケル華（Ni,Co)3(AsO4)2・8H2Oなどが使用できる。モナズ石、ゼノタイム、バストネサイト、ベタホ石、フェルグソン石、ユークセン石、コルンブ石などの希土類元素を含む鉱石は使用することはできない。
また、これらの希土類元素を含まない鉱石の粉末に、石英、長石、ムライト、ゼオライト、カオリン、シリカ、炭酸カルシウム、炭酸マグネシウム等の一般的に合成樹脂に使用されている充填剤を混合してもよい。
このような希土類元素を含有しない鉱石の粉末とともに、トルマリン粉末を合成樹脂層に含有させることにより、トルマリン粉末のマイナスイオン生成の働きが向上され、外力などを加えない静止状態においてもマイナスイオンを安定的に発生させることができるビニルレザー、オレフィンレザー、合成皮革または人工皮革としての皮革状シート物を得ることができる。
【００１４】
この皮革状シート物に使用されるトルマリンは、一般式（Na,Ca）(Al,Fe,Li,Mg,Mn)3B3Al3(AlSi2O9)3(O,OH,F)4で表される珪酸塩鉱物であり、電荷の自発分極性を有し、著しい圧電性や集電性を示すことから電気石とも称されるものである。このトルマリンは従来から室内空気のイオン化にトルマリン粉末が有効であることが知られてきた。
トルマリンの粉末粒子は自発分極により常に静電気を帯びているので、これに水分子が触れると瞬間的に放電して水素ガスとヒドロキシルイオンとを生成し、水を弱アルカリ化する作用を有している。そして、空気中において、同様に水分が電気分解されて生成したヒドロキシルイオンが空気中に放出されることによって、空気がマイナスイオン化される。
このようなマイナスイオン化した空気は、人体に対して新陳代謝の促進、血行促進、疲労回復、食欲増進、安眠、鎮痛など数々の好影響を与えるといわれている。
【００１５】
また、トルマリンは、前記静電気が物質を吸着または反発する作用によって消臭効果、抗菌効果を有し、さらに遠赤外線放射率の高い材料であることが知られている。
さらに、トルマリンはその自発分極性を恒常的に有しているので、上記した効果は、化学反応により失われたり経時的に劣化したりすることはない。
希土類元素を含まない鉱石の粉末とトルマリン粉末との含有比は、５：９５〜９５：５が好ましく、特に３０：７０〜７０：３０が好ましく、もっとも好ましくは４５：５５〜５５：４５である。
【００１６】
また、本発明で使用するトルマリンとしては、リチア電気石が好ましい。このリチア電気石はエルバイトトルマリンと呼ばれ、おおよそ淡色のピンク、緑、青色を呈したエルバイトトルマリンを粉末化したものは、光の散乱によってほぼ白色を呈するものである。すなわち、合成樹脂にリチア電気石を粉末化したものを分散させれば、任意の顔料を合成樹脂に含有させることによって、合成樹脂の色合いを淡色から農色まで自由に設計できるものである。
【００１７】
この皮革状シート物に使用される合成樹脂としては、ポリ塩化ビニル系樹脂、ポリオレフィン系樹脂、ポリウレタン系樹脂、アクリル系樹脂などが使用できる。ポリ塩化ビニル系樹脂としては、ポリ塩化ビニル、塩化ビニルと他のモノマー、例えば酢酸ビニル、エチレン、プロピレン、アルキルビニルエーテル、アクリル酸エステル、メタクリル酸エステル、アクリロニトリルなどとの共重合体のほか、ポリ塩化ビニルと他のポリマーとの混合物が使用できる。ポリオレフィン系樹脂としては、ポリエチレン、ポリプロピレンなどの単独重合体、エチレンやプロピレンなどのオレフィン系モノマーと他のモノマー、例えば酢酸ビニル、αオレフィン、アクリル酸エステル、メタクリル酸エステル、アルキルビニルエーテル、アクリロニトリルなどとの共重合体のほか、ポリエチレンやポリプロピレンと他のポリマーとの混合物が使用できる。ポリウレタン系樹脂としては、ポリエステルジオール、ポリエーテルジオール、ポリエステル・エーテルジオール、ポリカプロラクトンジオール、ポリメチルバレロラクトンジオール、ポリカーボネートジオール等のポリマージオールから選ばれる１種以上のポリオールと、芳香族ジイソシアネート、脂肪族ジイソシアネート、脂環族ジイソシアネート、環状基を有する脂肪族ジイソシアネート等の有機ポリイソシアネート
から選ばれる１種以上のポリイソシアネートと、活性水素原子を少なくとも２個有する低分子化合物、例えば脂肪族ジオール、脂環族ジオール、脂肪族ジアミン、脂環族ジアミン、ヒドラジン誘導体等の群から選ばれる１種以上鎖伸長剤とを反応させて得られる１液型又は２液型ポリウレタン樹脂を使用することができる。
【００１８】
さらに、前記の合成樹脂を使用した可撓性合成樹脂組成物に、N,N'-ジニトロソペンタメチレンテトラミン、N,N'-ジメチル-N,N'-ジニトロソテレフタルアミド、アゾジカーボンアミド、アゾビスイソブチロニトリル、ベンゼンスルホニルヒドラジド、P,P'-オキシビス（ベンゼンスルホニルヒドラジド）、ベンゼン-1,3-ジスルホニルヒドラジド、トルエンスルホニルヒドラジドなどの熱分解型発泡剤や熱可塑性樹脂からなる殻にブタン、ペンタンなどの脂肪族飽和炭化水素などの熱膨張性物質を含ませたマイクロカプセル型発泡剤を配合して可撓性樹脂層を発泡した構造とすることもできる。
【００１９】
次に、本発明の皮革状シート物の具体例について図２により説明する。
例えば、皮革状シート物をビニルレザーとする場合には、図２（ａ）に示すように、繊維質基材１１上に、塩化ビニル樹脂からなる塩化ビニル樹脂層１２（合成樹脂層）を積層し、該塩化ビニル樹脂層の表面に合成樹脂溶液中に希土類元素を含有しない鉱石の粉末とトルマリン粉末とを含有させたコーティング材を塗布して形成された表皮層１３（合成樹脂層）を積層して構成する。
このように、合成樹脂層（図２の場合は表皮層１３）に希土類元素を含まない鉱石の粉末とトルマリン粉末とを含有させることによって静止状態でより多くのマイナスイオンを発生させることができる。
この際使用する合成樹脂溶液に使用される合成樹脂としては、合成樹脂層を形成する可撓性合成樹脂と同様のものが使用できるばかりでなく、一般に表面塗工に使用される塗料用の合成樹脂ウレタンアクリル系樹脂、エポキシ系樹脂、ポリエステル系樹脂なども使用できる。合成樹脂溶液としては、合成樹脂を溶媒に溶解させたもののほか、合成樹脂を液体中に分散させた合成樹脂分散液（エマルジョン）でもよいし、必要に応じて水酸化アルミニウム等の難燃剤、炭酸カルシウム等の充填剤等を配合するようにしてもよい。
【００２０】
又、皮革状シート物を塩ビレザーとする場合に、表皮層１３ではなく、塩化ビニル樹脂層１２に希土類元素を含まない鉱石の粉末とトルマリン粉末とを含有させて構成することもできる。
塩化ビニル樹脂層１２は、塩化ビニル系樹脂、可塑剤、安定剤、希土類を含有しない鉱石の粉末、トルマリン粉末、顔料、必要に応じて発泡剤、紫外線吸収剤等を均一に混練して、カレンダー加工やペースト加工にて繊維質基材１１上に積層形成することができる。
希土類元素を含まない鉱石の粉末とトルマリン粉末とを含有させるに際しては、皮革状シート物が複数の合成樹脂層を有する場合、最外層の合成樹脂層に含有させるのが特に好ましい。最外層の合成樹脂層に含有させることにより、より多くのマイナスイオンを発生させることができるものである。
【００２１】
次に、皮革状シート物をポリウレタン系合成皮革とする場合には、図２（ｂ）に示すように、図示省略した離型紙上に、合成樹脂層を構成する希土類元素を含まない鉱石の粉末とトルマリン粉末とを含有させたポリウレタン表皮層２１としての１液型ポリウレタン系樹脂溶液を塗布し乾燥後、この合成樹脂層２１の上に接着層２２としての２液型ポリウレタン系樹脂溶液接着剤を塗布し、その上に繊維質基材２３を積層し、その後離型紙を剥離することによって、図示したポリウレタン系合成皮革２０が得られる。
このポリウレタン系合成皮革２０は、ポリウレタン表皮層２１（合成樹脂層）に希土類元素を含まない鉱石の粉末とトルマリン粉末とを含有するので、外力などを加えない静止状態で、皮革状シート物２０の表面により多くのマイナスイオンを存在させることができる。
【００２２】
上記ポリウレタン系合成皮革２０では、ポリウレタン表皮層２１に希土類元素を含まない鉱石の粉末とトルマリン粉末とを含有させたが、２液型ポリウレタン系樹脂溶液接着剤から形成されるポリウレタン接着層２２に希土類元素を含まない鉱石の粉末とトルマリン粉末とを含有させるようにしてもよく、このポリウレタン系合成皮革２０では、ポリウレタン表皮層２１に希土類元素を含まない鉱石の粉末とトルマリン粉末とが含有されていなくてもポリウレタン接着層２２に希土類元素を含まない鉱石の粉末とトルマリン粉末とを含有させているので、皮革状シート物２０の表面に多くのマイナスイオンを存在させることができる。
【００２３】
皮革状シート物を人工皮革とする場合には、図２（ｃ）に示すように、希土類元素を含まない鉱石の粉末とトルマリン粉末とを含有するポリウレタン系樹脂溶液を、繊維質基材３１に含浸させこれを乾燥固化させて得られるものである。具体的には、希土類元素を含まない鉱石の粉末とトルマリン粉末とを含有するポリウレタン系樹脂溶液中に繊維質基材を浸漬し、余剰のポリウレタン系樹脂溶液をニップロールにて絞液して除去し、加熱オーブンを通して乾燥固化させたり、または希土類元素を含まない鉱石の粉末とトルマリン粉末とを含有するポリウレタン系樹脂溶液を繊維質基材上に供給し、ロールコーター、ドクターコータと繊維質基材とのクリアランスを０に設定して、ロールコーターやドクターコーターにより絞り込むようにして繊維質基材中に含浸させ、加熱オーブンを通して乾燥固化させることによりポリウレタン系人工皮革が得られる。
このような人工皮革３０とした場合には繊維質基材３１中に、繊維質基材と一体となって希土類元素を含まない鉱石の粉末とトルマリン粉末とを含有するポリウレタン系樹脂層３２が形成されているので、外力などを加えない静止状態で、人工皮革３０の表面により多くのマイナスイオンを存在させることができる。
【００２４】
【実施例】
以下に本発明の皮革状シート物の実施例について説明するが、本発明はこれら実施例に限定されるものではない。
（実施例１）
下記の原料を用いた塩化ビニル樹脂コンパウンドをカレンダーにて０．１５mmに圧延し、これをメリヤス（繊維質基材）に積層し塩ビレザーを作製した。
原料
塩化ビニル樹脂                                  １００重量部
可塑剤                                            ８０重量部
安定剤                                              ２重量部
セッ石粉末（希土類元素を含まない鉱石の粉末）      １０重量部
リチア電気石粉末（トルマリン粉末）                １０重量部
顔料（白色顔料）                                  １０重量部
【００２５】
（実施例２）
実施例１の原料のうちセッ石粉末とリチア電気石粉末を含まない塩化ビニル樹脂コンパウンドを実施例１と同様にカレンダーにて０．１５mmに圧延し、これをメリヤス（繊維質基材）に積層し塩ビレザーを作製し、塩化ビニル樹脂層の表面に下記の原料からなるコーティング材をグラビア印刷にて乾燥重量３０ｇ／ｍ２の目付量でコーティングし、これを加熱乾燥した。
原料
塩化ビニル−アクリル系樹脂溶液（固形分２０重量％）１００重量部
セッ石粉末（希土類元素を含まない鉱石の粉末）      ２．５重量部
リチア電気石粉末（トルマリン粉末）                ２．５重量部
【００２６】
（実施例３）
離形紙上に、下記原料よりなる１液型ポリウレタン系樹脂溶液を乾燥重量１００ｇ／ｍ２の目付量でコーティングし、これを加熱乾燥してポリウレタン系樹脂層を形成した後、ポリウレタン系樹脂層表面に２液型ポリウレタン接着剤を乾燥重量１００ｇ／ｍ２の目付量でコーティングし、さらにポリウレタン接着剤が半硬化の状態で起毛織布の起毛面がポリウレタン接着剤に接するように積層し、加熱乾燥した後、離形紙を剥離してポリウレタン系合成皮革を得た。
原料
ポリウレタン系樹脂溶液 ※１                        １００重量部
セッ石粉末（希土類元素を含まない鉱石の粉末）      ２．５重量部
リチア電気石粉末（トルマリン粉末）                ２．５重量部
希釈剤（ＤＭＦ）                                    ２０重量部
希釈剤（ＭＥＫ）                                    ２０重量部
顔料（ピンク）                                      ２０重量部
（※１：大日精化工業社製レザミンＭＥ−４４）
【００２７】
（比較例１）
実施例１における原料のうちセッ石粉末を除いた塩化ビニル樹脂コンパウンドを使用し、実施例１と同様にして塩ビレザーを作製した。
【００２８】
（比較例２）
実施例２における原料のうち、リチア電気石粉末に代えてショール型トルマリン粉末を使用する以外は、実施例２と同様にして塩ビレザーを作製した。
【００２９】
こうして得られた実施例１〜４および比較例１，２の皮革状シート物について、マイナスイオン数と色合いについての性能評価を行い、その結果を表１に示した。
なお、マイナスイオン数は、ＩＣ−１０００イオンカウンター（ユニバーサル企画）を使用し、皮革状シート物に外から力などを加えず、無風の室内で、図１に示すように、皮革状シート物１を、表面を内側にして直径７ｃｍの円筒状に丸め、この円筒の一端にイオン数測定器２の空気吸入口３が沿うようにして測定した数値である。
なお、比較のため、ここで使用したイオン数測定器 ＩＣ−１０００イオンカウンターによる測定参考データを示すと、一般室内で約２００個／cc、都内商店街で約２２０個／cc、日光中禅寺湖で約５００個／ccであった。
これら実施例及び比較例から明らかなように、希土類元素を含まない鉱石の粉末と、トルマリン粉末とを合成樹脂層に含有させることにより、静止状態での皮革状シート物の表面には、確実に５００個／cc以上のマイナスイオンが発生していることを確認することができた。
また、リチア電気石（エルバイトトルマリン）粉末を用いることで、任意の顔料を合成樹脂層に含有させることによって、色合いの淡いものから農色のものまで自由に設計できることが確認できた。
【００３０】
【表１】
0004480263.tif 000002
【００３１】
【発明の効果】
以上、実施の形態とともに詳細に説明したように、本発明の請求項１記載の皮革状シート物によれば、繊維基材に、希土類元素を含まない鉱石の粉末とトルマリン粉末とを含有する合成樹脂組成物を塗布後固化したり、あるいは含浸後固化する事により、希土類元素を含まない鉱石の粉末とトルマリン粉末とを含有する合成樹脂層を少なくとも１層形成させているので、希土類元素を含まない鉱石の粉末によりトルマリン粉末のマイナスイオン生成の働きが向上され、静止状態におけるマイナスイオン発生数を５００個／cc以上とすることができるものである。
また、本発明の請求項２記載の皮革状シート物によれば、前記皮革状シート物に含有させる希土類元素を含まない鉱石の粉末とトルマリン粉末との比率を、希土類元素を含まない鉱石の粉末／トルマリン粉末＝５／９５〜９５／５とすることにより、さらにマイナスイオン生成の働きが向上されるものである。
さらに、本発明の請求項３記載の皮革状シート物によれば、前記皮革状シート物に使用されるトルマリン粉末を、リチア電気石を微粉砕したものが５０重量％以上含まれるもので構成するようにしたのでリチア電気石粉末は光の散乱によってほぼ白色を呈するものであることから、任意の顔料を含有させて淡色のものから農色のものまで色合いを自由に設計することができファッション性に優れたものである。
【図面の簡単な説明】
【図１】本発明の皮革状シート物のマイナスイオン測定方法の説明図である。
【図２】本発明の皮革状シート物の一実施例の形態にかかる横断面図である。
【符号の説明】
１  皮革状シート物
２  イオン数測定器
３  空気吸入口
１０  塩ビレザー（皮革状シート物）
１１  繊維質基材
１２  塩化ビニル樹脂層（合成樹脂層）
１３  表皮層（合成樹脂層）
２０  ポリウレタン系合成皮革（皮革状シート物）
２１  ポリウレタン表皮層（合成樹脂層）
２２  接着層（合成樹脂層）
２３  繊維質基材
３０  人工皮革皮革状シート物）
３１  繊維質基材
３２  ポリウレタン系樹脂層（合成樹脂層）
【図１】
0004480263.tif 000003
【図２】
0004480263.tif 000004